ОШТУКАТУРЕННАЯ НАРУЖНАЯ СТЕНА ЗДАНИЯ ИЗ ПОЛИСТИРОЛБЕТОННЫХ БЛОКОВ И СПОСОБ ЕЕ МОНТАЖА
PLASTERED OUTER WALL OF BUILDING FROM POLYSTYRENE CONCRETE BLOCKS AND METHOD FOR INSTALLATION THEREOF

Изобретение относится к области строительства и может быть использовано для устройства наружных стен зданий с применением полистиролбетона с повышенными теплозащитными и физико-механическими характеристиками [1].
Известна строительная система зданий, основанная на применении особо легкого полистиролбетона, в которой наружные стены состоят из однослойной кладки из полистиролбетонных блоков и имеют облицовочные слои из негорючих материалов, в т.ч. штукатурный внутренний слой из цементно-песчаного бетона толщиной 20-30 мм и штукатурный наружный слой из цементно-песчаной облицовки полистиролбетонных блоков [2].
3
Известен также строительный стеновой элемент из полистиролбетона в виде прямоугольного параллелепипеда, монтируемый на клею, с габаритными размерами по длине, толщине и высоте (0,3-1,2)×(0,08-0,5)×(0,2-0,5) м с допусками 0,5-1 мм, плотностью полистиролбетона 200-500 кг/м, который может иметь наружный фактурный облицовочный слой с гладкой штукатурной поверхностью из мелкозернистого бетона толщиной не менее 20 мм [3].
Недостатками указанных технических решений для оштукатуриваемых наружных стен зданий, состоящих из полистиролбетонных блоков, являются:
- повышенная стоимость утолщенных штукатурных слоев;
- отсутствие конкретных требований к качеству и характеристикам лицевого штукатурного слоя, клеевым композициям для кладки из полистиролбетонных блоков и армированию кладочных швов, а также материалам для заделки наружных поверхностных швов при применении блоков с заводской штукатурной цементно-песчаной облицовкой;
- недостаточная надежность крепления штукатурной облицовки блоков с заводской цементно-песчаной облицовкой в виду отсутствия специального механического заанкеривания;
- отсутствие требований к способу монтажа стены, включающего кладку полистиролбетонных блоков с использованием клеевых кладочных композиций и армирования швов, а также заделку наружных поверхностных швов при использовании полистиролбетонных блоков с заводской штукатурной цементно-песчаной облицовкой.
Предлагаемое техническое решение изобретения на оштукатуренную наружную стену здания из полистиролбетонных блоков и способ ее монтажа направлено на снижение трудоемкости и удешевление устройства штукатурного слоя и стены в целом, повышение теплозащитных свойств стены, упрощение конструкции и технологии монтажа стены и обеспечение повышенной надежности крепления штукатурной облицовки к контактной поверхности полистиролбетонных блоков.
Решение поставленной задачи обеспечивается тем, что:
3
- оштукатуренная наружная стена здания, включающая кладку на клеевых композициях полистиролбетонных блоков плотностью 200-500 кг/м, имеющих форму прямоугольных параллелепипедов, отличается тем, что используются блоки, имеющие готовый - нанесенный и затвердевший в заводских условиях штукатурный облицовочный слой толщиной 10-25 мм из мелкозернистого бетона с гранями, не доходящими до ребер полистиролбетонного блока на 3-5 мм и имеющими по периметру фаску с углом наклона 55-65° (см. Фиг. 2); в клеевых швах толщиной 2-4 мм блочной кладки размещена штукатурная сетка (см. Фиг. 3), крайние ячейки которой не доходят на 2-3 мм до наружной поверхности стены, а поверхностные вертикальные и горизонтальные швы между гранями заводских штукатурных облицовочных слоев блоков замоноличены штукатурно-шпаклевочной композицией, образующей армированную сеткой шпонку (см. Фиг. 4), механически заанкеривающую заводской штукатурный слой блоков и создающую совместно с ним единую наружную стеновую поверхность;
3
2
2
3
2
2
3
2
2
- наружный заводской штукатурный облицовочный слой блоков выполнен из мелкозернистого цементно-песчаного бетона, имеет следующие физико-механические характеристики: категория лицевой поверхности - A3-A1, плотность в сухом состоянии не менее 1700 кг/м, прочность при сжатии не менее 50 кгс/см, адгезионная прочность к основанию из полистиролбетона не менее 2 кгс/см, морозостойкость не менее F75; для кладки блоков используются безусадочные клеевые композиции, имеющие плотность в затвердевшем состоянии не более 800 кг/м, прочность при сжатии не менее 10 кгс/см, адгезионную прочность к основанию из полистиролбетона не менее 5 кгс/см, морозостойкость не менее F35 и теплопроводность для условий эксплуатации «Б» не более 0,22 Вт/м·°C; штукатурная сетка, устанавливаемая в швы блочной кладки, выполнена сварной стальной оцинкованной или базальтовой из прутков диаметром 0,8-1,5 мм с квадратной ячейкой размером 10-15 мм; для заполнения поверхностных швов между гранями заводских штукатурных слоев блоков используется безусадочная шовно-шпаклевочная композиция, характеризующаяся следующими параметрами: плотность в сухом состоянии не более 1300 кг/м, механическая прочность затвердевшего раствора не менее 30 кгс/см, морозостойкость не менее F50, адгезионная прочность к основанию не менее 4 кгс/см;
- способ монтажа оштукатуренной наружной стены по пп. 1 и 2 отличается тем, что каждый горизонтальный ряд блоков укладывается на монтажно-опорную поверхность предыдущего ряда, на которую предварительно наносится клеевая композиция и устанавливается штукатурная сетка с выпуском наружу крайней ячейки, после укладывания блоков сетка фиксирует толщину горизонтального кладочного шва; на вертикальные стыкуемые поверхности блоков наносится клеевая композиция, в нее утапливается штукатурная сетка с выпуском наружу крайней ячейки, блоки прижимаются друг к другу до упора; затем поверхностные наружные горизонтальные и вертикальные швы между гранями смежных заводских штукатурных облицовочных слоев блоков замоноличиваются шовно-шпаклевочной композицией с образованием шпонок и единой наружной стеновой поверхности.
Сравнительные технико-экономические показатели предлагаемого и известных технических решений приведены в нижеследующей таблице.
Как следует из приведенных в таблице данных, предлагаемое техническое решение по уровню качества лицевой поверхности, армированных сеткой клеевых кладочных швов, шовно-шпаклевочных композиций для заделки поверхностных швов, а также по трудозатратам и стоимости, теплотехнической однородности (за счет применения клеевых и шовно-шпаклевочных композиций пониженной плотности) стены существенно превосходит известные технические решения. При этом за счет применения нового конструктивного решения - заводского штукатурного облицовочного слоя с фасками и заанкеривающей армированной шпонки, обеспечивается 100% надежность крепления штукатурки к контактной поверхности полистиролбетоных стеновых блоков.
Предложенное техническое решение проиллюстрировано следующими фигурами.
Фиг. 1. Показан стеновой блок 1 из полистиролбетона повышенной заводской готовности со штукатурным облицовочным слоем 2 из мелкозернистого бетона.
Фиг. 2. Показан разрез стенового полистиролбетонного блока 1, расположение и размеры облицовочного слоя 2 с фаской по периметру.
Фиг. 3 и 4. Показана последовательность монтажа полистиролбетонного блока 1 с готовой облицовкой 2 в конструкции стены посредством клеевой композиции 3 (Фиг. 3), армированной в клеевых швах штукатурной сеткой 4, с замоноличиванием шпонки шовно-шпаклевочной смесью 5 (Фиг. 4).
Фиг. 5. Показан фрагмент наружной стены из полистиролбетонных блоков повышенной заводской готовности с замоноличенными наружными швами.
Источники информации
1. ГОСТ Р 51263-2012 Полистиролбетон. Технические условия
2. Патент РФ 99032, 2010. Строительная система зданий. Полезная модель
3. Патент РФ 49549, 2004. Строительный стеновой элемент из полистиролбетона. Полезная модель.